(57)【要約】【課題】  基材７上を覆う表面材８を基材７から剥離することにより、基材７側から形成された湯切り孔形成用ハーフカットの内側部分が表面材８に随伴して除去されて湯切り孔１４が現出される湯切り蓋材１の製造方法において、基材７に対する表面材８の安定した剥離性が得やすく、しかも剥離時に異物の脱落がなく、奇麗な剥離面が得られる廉価な湯切り蓋材１を容易に製造できるようにする。【解決手段】  アンカーコート処理の施されていない表面にポリオレフィン系樹脂の接着樹脂９ａが押し出しラミネートされたノーコート紙１０と、ポリオレフィン系樹脂の接着樹脂層９ｂを有する表面材８とを、接着樹脂層９ａ，９ｂ同志を重ねて熱ラミネートし、ノーコート紙１０と接着樹脂９ａ間に形成される易剥離面の状態を熱ラミネート条件で調整しながら製造する。【選択図】      図６
2005082166.tif 000002
【特許請求の範囲】
【請求項１】
基材上を覆う表面材を基材から剥離することにより、基材側から形成された湯切り孔形成用ハーフカットの内側部分が表面材に随伴して除去され又は予め湯切り孔形成用ハーフカットの内側部分を除去することで形成された湯切り孔が現出される湯切り蓋材の製造方法において、
アンカーコート処理の施されていない表面にポリオレフィン系樹脂の接着樹脂が押し出しラミネートされたノーコート紙と、ポリオレフィン系樹脂の接着樹脂層を有する表面材とを、接着樹脂層同志を重ねて熱ラミネートにより積層する工程を有することを特徴とする湯切り蓋材の製造方法。
【請求項２】
ノーコート紙へ押し出しラミネートされた接着樹脂層がポリエチレン、ポリプロピレン又はＥＭＡＡであることを特徴とする請求項１に記載の湯切り蓋材の製造方法。
【請求項３】
ノーコート紙への接着樹脂層の押し出しラミネートが、ノーコート紙の接着樹脂層との接触面にコロナ放電処理を施した後に行われていることを特徴とする請求項１又は２に記載の湯切り蓋材の製造方法。
【発明の詳細な説明】
【技術分野】
【０００１】
本発明は、例えば即席焼きそばやスパゲッティなどのように、注湯後に湯切りして調理される即席食品のパッケージなどとして使用される湯切り蓋材の製造方法に関する。
【背景技術】
【０００２】
従来、湯切り蓋材としては、積層フィルムで基材を構成すると共に、この基材上を覆う表面材を、カオリン、炭酸カルシウム、ラテックス、カゼインを主成分とする表面コート層を有する紙層で構成し、基材と表面材を、上記表面コート層を離型層として介在させて、ポリエチレンなどの接着樹脂で剥離可能に積層し、表面材を基材から剥離することにより、基材側から形成した湯切り孔形成用ハーフカットの内側部分が表面材に随伴して除去されて湯切り孔が現出するようにしたものが知られている（例えば、特許文献１参照）。
【０００３】
【特許文献１】特開２００２−９６８７９号公報
【発明の開示】
【発明が解決しようとする課題】
【０００４】
しかしながら、上記従来の湯切り蓋材は、表面コート層を離型層として用いていることから、表面コート層の付設状態によって剥離性が不安定になりやすいばかりか、基材から表面材を剥離するときに表面コート層が剥がれ、脱落して内容物に混入したり、奇麗な剥離面が得にくい問題もある。また、表面材を構成する紙層として、表面コート層を有する紙、即ちコート紙を用いなければならないので、コストがかかる問題もある。
【０００５】
本発明は上記問題点に鑑みてなされたもので、基材に対する表面材の安定した剥離性が得やすく、しかも剥離時に異物の脱落がなく、奇麗な剥離面が得られる廉価な湯切り蓋材を容易に製造できるようにすることを目的とする。
【課題を解決するための手段】
【０００６】
本発明は、紙とポリオレフィン系樹脂は、紙が表面コート層を有しないノーコート紙であっても、接着力を向上させるアンカーコート処理を施していなければ適度な剥離性が得られることを見出したことによってなされたものである。
【０００７】
即ち、本発明の第１は、基材上を覆う表面材を基材から剥離することにより、基材側から形成された湯切り孔形成用ハーフカットの内側部分が表面材に随伴して除去され又は予め湯切り孔形成用ハーフカットの内側部分を除去することで形成された湯切り孔が現出される湯切り蓋材の製造方法において、アンカーコート処理の施されていない表面にポリオレフィン系樹脂の接着樹脂が押し出しラミネートされたノーコート紙と、ポリオレフィン系樹脂の接着樹脂層を有する表面材とを、接着樹脂層同志を重ねて熱ラミネートにより積層する工程を有することを特徴とする湯切り蓋材の製造方法を提供するものである。
【０００８】
上記本発明の第１は、ノーコート紙へ押し出しラミネートされた接着樹脂層がポリエチレン、ポリプロピレン又はＥＭＡＡであること、
ノーコート紙への接着樹脂層の押し出しラミネートが、ノーコート紙の接着樹脂層との接触面にコロナ放電処理を施した後に行われていること、
をその好ましい態様として含むものである。
【発明の効果】
【０００９】
本発明によれば、基材と表面材との積層に、離型層として表面コート層を介在させる必要がないことから、剥離性が表面コート層の付設状態によって左右されることがなく、安定した剥離性が得やすいと同時に、剥離時に表面コート層が剥がれて脱落したり剥離面が荒れることがなく、衛生管理がしやすいと共に奇麗な剥離面が得やすい。また、表面コート層を有しないノーコート紙を用いていることから、コストダウンを図ることができる。更に、熱ラミネート時に、熱ラミネートの条件を調整することにより、ノーコート紙と接着樹脂間に形成される易剥離面の接着強度（剥離強度）を調整することができるので、この接着強度の調整が容易で製造がしやすい。
【発明を実施するための最良の形態】
【００１０】
まず、図１〜図７に基づいて本発明によって製造することができる湯切り蓋材の第１の例を説明する。
【００１１】
図１は本発明によって製造することができる湯切り蓋材の第１の例を使用した即席食品パッケージの一例を平面図、図２は図１に示される即席食品パッケージの側面図、図３は図１におけるＡ−Ａ拡大断面図、図４は図１におけるＢ−Ｂ拡大断面図、図５は図１に示される湯切り蓋材の表面材の一部を剥離して湯切り孔を現出させる途中段階の平面図、図６は表面材を剥離した状態の図１におけるＡ−Ａ拡大断面図、図７は表面材を剥離した状態の図１におけるＢ−Ｂ拡大断面図である。
【００１２】
図１及び図２に示されるように、湯切り蓋材１は、容器２の開口部周縁にヒートシールされて、即席食品（図示されていない）が入った容器２内を密封している。湯切り蓋材１の一縁部は容器２よりも外方に延出しており、湯切り蓋材１を容器２から引き剥がすための開封用タブ３を構成している。この開封用タブ３とは反対側の縁部に片寄った領域には、湯切り孔形成用ハーフカット４が形成されており、この湯切り孔形成用ハーフカット４が形成された縁部とその他の部分との間には、例えばミシン目、断続的なスリット、連続したスリットなどの切り離し用ハーフカット５が形成されていると共に、切り離し用ハーフカット５の一端に隣接して剥離用タブ６が形成されている。
【００１３】
図３及び図４に示されるように、湯切り蓋材１は、基材７と表面材８が接着樹脂層９ａ，９ｂを介して積層されたものとなっている。
【００１４】
接着樹脂層９ａは、後述する基材７のノーコート紙１０との間に易剥離面を構成するもので、アンカーコート処理の施されていないノーコート紙１０との間で適度な剥離性を得る上で、ポリオレフィン系樹脂で構成されている。この接着樹脂層９ａの厚さは、熱ラミネートのしやすさの点から、５〜５０μｍであることが好ましい。
【００１５】
上記ポリオレフィン系樹脂としては、ポリエチレン、ポリプロピレン及びこれらを５０重量％以上含む共重合体を挙げることができるが、これらの中でもポリエチレン、ポリプロピレン又はＥＭＡＡが好ましい。特にポリプロピレン系樹脂を用いる場合、溶融粘度が低く、熱ラミネートしやすいランダムタイプ又はブロックタイプが好ましい。
【００１６】
接着樹脂層９ｂは、表面材８と接着樹脂層９ａ間の接着を良好なものとするために介在されるもので、表面材８と接着樹脂層９ａの両者に対して接着性の良好なポリオレフィン系樹脂を用いることができる。例えば表面材８としてポリエチレンテレフタレートを用い、接着樹脂層９ａとしてポリプロピレンを用いる場合、ポリプロピレンと他のαオレフィンの共重合体を用いることができる。接着樹脂層９ｂの厚さは、熱ラミネートのしやすさの点から、２０〜７０μｍであることが好ましい。
【００１７】
本例における基材７は、外面側（容器２の外方側）よりノーコート紙１０、接着樹脂層１１、金属層１２及びシーラント層１３を順次積層したものとなっている。
【００１８】
ノーコート紙１０は、表面コート層（例えば、炭酸カルシウムなどの無機粉体を含む、紙の外層として塗布される層）を有しない紙で、特にこのノーコート紙１０の接着樹脂層９ａとの接触面は、アンカーコート処理が施されておらず、上記接着樹脂層９ａとの間に易剥離面を構成するものとなっている。また、ノーコート紙１０は、接着樹脂層９ａとの間で適度な剥離性を得る上で、秤量が４０〜３５０ｇ／ｍ2であることが好ましい。このノーコート紙１０と接着樹脂層９ａ間の接着力は、接着樹脂層９ａによる接着に先立って、ノーコート紙１０の接着樹脂層９ａとの接触面にコロナ放電処理を施すことにより緩やかに上昇させることができるので、これによってノーコート紙１０と接着樹脂層９ａ間の剥離性を容易に微調整することができる。また、必要に応じて接着樹脂層９ａのノーコート紙１０との接触面にオゾン処理を施すこともでき、これにより更なる剥離性の微調整が可能となる。
【００１９】
ノーコート紙１０と金属層１２の間に介在される接着樹脂層１１は、上記基材７と表面材８間の接着樹脂層９ａのように易剥離面を構成するものではないので、隣接する層と強固に接着できるものであれば特に制限はなく、ノーコート紙１０の接着樹脂層１１との接触面に、アンカーコート処理を施しておくことにより、接着樹脂層９ａと同様のポリオレフィン系樹脂を用いることもできる。
【００２０】
金属層１２は、ガスバリア性及び遮光性などを付与するためのもので、例えばアルミニウムなどの金属箔や金属蒸着膜で構成することができる。
【００２１】
シーラント層１３は、湯切り蓋材１を図１及び図２に示される容器２の開口部周縁にヒートシールするためのもので、例えばポリエチレン、エチレンビニルアルコール、ポバールなど、ヒートシール性の良好な樹脂が用いられる。
【００２２】
本例の表面材８は、接着樹脂層９との接着性の良好な材料又は接着樹脂層９との接触面に接着樹脂層９との接着性を向上させる処理（例えば、アンカーコート処理、コロナ放電処理など）を施した材料で構成されている。本例の表面材８は、ポリエチレンテレフタレートの単層で構成されているが、他の樹脂や紙の単層としたり、積層体で構成することもできる。
【００２３】
図１及び図２に示される開封用タブ３は、容器１内に注湯するために、湯切り蓋材１を部分的に容器１から剥離するためのもので、上記接着樹脂層９ａ，９ｂを介して積層された基材７と表面材８の外縁の一部を容器１の外縁より外方に突出させることで形成されている。
【００２４】
図１に示される湯切り孔形成用ハーフカット４は、図３及び図４に示されるように、接着樹脂層９ａ，９ｂを介して積層された基材７と表面材８に対し、基材７側から基材７を貫通して形成されている。この湯切り孔形成用ハーフカット４は、図５に示される湯切り孔１４の形状に沿って形成されている。図示される湯切り孔形成用ハーフカット４（湯切り孔１４）は長円形であるが、円形、四角形、その他の形状とすることもできる。また、湯切り孔形成用ハーフカット４は、基材７を貫通して形成されていれば足るが、表面材８の剥離時に確実に湯切り孔１４を現出させやすくする上で、接着樹脂層９ａ又は接着樹脂層９ａ，９ｂに食い込んでいるか、表面材８に深く食い込まない範囲で接着樹脂層９ａ，９ｂを貫通していることが好ましい。
【００２５】
上記のように、湯切り孔形成用ハーフカット４は、基材７側から形成されており、その上を覆っている表面材８を剥離することにより、図５〜図７に示されるように、基材７の湯切り孔形成用ハーフカット４の内側部分が、接着樹脂層９ａ，９ｂによって表面材８に付着したまま表面材８に随伴して除去され、湯切り孔１４が現出する。表面材８の剥離は、接着樹脂層９ａとノーコート紙１０との間で行われるが、接着樹脂層９ａとノーコート紙１０間の剥離が湯切り孔形成用ハーフカット４の内側部分にまで伝播し、基材７の湯切り孔形成用ハーフカット４の内側部分が表面材８に随伴せずに残留してしまうのを防止しやすくする上で、前記のように、湯切り孔形成用ハーフカット４は接着樹脂層９ａ又は接着樹脂層９ａ，９ｂに食い込んでいるか、表面材８に深く食い込まない範囲で接着樹脂層９ａ，９ｂを貫通していることが好ましい。
【００２６】
上記表面材８の剥離による湯切り孔１４の現出は、図１に示される切り離し用ハーフカット５より湯切り孔形成用ハーフカット４側の表面材８を剥離することで行われるもので、切り離し用ハーフカット５は、図４に示されるように、表面材８側から少なくとも表面材８を貫通して形成されている。本例における表面材８の剥離は、剥離される表面材８の全面に接着樹脂層９ａ，９ｂが付着した状態で行われることから、剥離した湯切り孔形成用ハーフカット４上の表面材８を切り離し用ハーフカット５を介して切り離すときに、接着樹脂層９ａ，９ｂを切り離すことが必要となる。接着樹脂層９ａ，９ｂは、引き裂くことができるので、この切り離し用ハーフカット５は、少なくとも表面材８を貫通していれば足るが、より切り離しやすくする上で、切り離し用ハーフカット５を接着樹脂層９ａ，９ｂをも貫通して形成しておくことが好ましい。
【００２７】
図１及び図２に示される剥離用タブ６は、上記表面材８を剥離するときの手掛かりとして設けられているもので、切り欠き部１５を形成することで設けられている。この剥離用タブ６を切り欠き部１５側から引き起こして、切り離し用ハーフカット５と平行方向へ引っ張ることで、湯切り孔形成用ハーフカット４上を覆う表面材８の一縁部を、表面材８のその他の部分から切り離し用ハーフカット５に沿って切り離しながら基材７から剥離し、湯切り孔１４を現出させることができる。
【００２８】
尚、剥離用タブ６は、上記のようにして設ける他、前記開封用タブ３と同様に、接着樹脂層９ａ，９ｂを介して積層された基材７と表面材８を部分的に容器１の外縁より外方に突出させる一方、この突出部分の基部に、基材７側から、基材７を貫通するハーフカット（図示されていない）を形成しておくことで設けることもできる。
【００２９】
本例の即席食品パッケージは、まず開封用タブ３を引っ張って、部分的に湯切り蓋材１を容器２から剥離して口を開け、容器２内に湯を注ぎ込んで所要時間おいた後、剥離用タブ６を引っ張って、湯切り孔形成用ハーフカット４上の表面材８を剥離して湯切り孔１４を現出させ、容器２を湯切り孔１４側に傾けて容器２内の湯を排出してから、湯切り蓋材１を総て除去して喫食に供されるものである。また、湯を注ぎ込む前に湯切り孔１４を現出させておいてもよい。これは、後述する他の例においても同様である。
【００３０】
本例の湯切り蓋材１は、基材１にノーコート紙１０が含まれているので、一部の表面材８を剥離して行われる湯切り時にも変形しにくい利点がある。
【００３１】
本例に係る湯切り蓋材１は次のようにして製造することができる。
【００３２】
（工程１）
ノーコート紙１０の原反シートを用意し、その片面に、ポリオレフィン系樹脂９ａを押し出しラミネートし、ノーコート紙１０に接着樹脂層９ａを積層する。この押し出しラミネートに際し、ノーコート紙１０の接着樹脂層９ａとの接触面にアンカーコート処理を施しておかないことによって、ノーコート紙１０と接着樹脂層９ａ間に易剥離面を形成することができる。
【００３３】
上記押し出しラミネートに際しては、ノーコート紙１０の接着樹脂層９ａとの接触側表面にコロナ放電処理を施しておき、剥離性の調整を行うことができる。コロナ放電処理は、必要な剥離強度に応じて適宜行うことができるが、剥離性を維持する上で、３．０ｋｗ／１４５０ｍｍ幅以下で行うことが好ましく、より好ましくは１．０ｋｗ／１４５０ｍｍ幅以下である。
【００３４】
また、表面材８の原反シートの片面に、表面材８と接着樹脂層９ａの両者に対して接着性が良好なポリオレフィン系樹脂を、押し出しラミネート又はドライラミネートで積層し、表面材に接着樹脂層９ｂを積層する。表面材８の接着樹脂層９ｂとの接触面には、両者間の良好な接着性を得るために、予めアンカーコート処理、コロナ放電処理、オゾン処理などの接着性向上処理を施すこともできる。
【００３５】
（工程２）
上記接着樹脂層９ａを有するノーコート紙１０と、接着樹脂層９ｂを有する表面材８とを、接着樹脂層９ａ，９ｂ同志を向き合わせて重ね合わせ、両者を熱ラミネートする。熱ラミネートの条件は、使用する接着樹脂層９ａ，９ｂの種類に応じて適宜選択されるが、一般的に１００〜２００℃の温度と０．１〜２ＭＰａの圧力で行うことが好ましく、より好ましくは１３０〜１８０℃の温度と０．１〜１ＭＰａの圧力である。
【００３６】
特に本発明は、ノーコート紙１０と接着樹脂層９ａが適正な易剥離面を形成しているか否かが、表面材８が基材７から平滑で奇麗な剥離面を得るための重要なポイントである。そこで、本発明のように表面材８と基材７を熱ラミネートして積層する製造方法をとることで、製品として完成させる前に、ノーコート紙１０と接着樹脂層９ａが湯切り蓋材に適した剥離強度を有するか否かを測定することが可能となり、表面材や基材７に用いる材料を無駄にすることがなくなる。
【００３７】
（工程３）
上記工程２によって積層した表面材８とノーコート紙１０の積層体のノーコート紙１０側に、アルミニウムなどの金属箔または金属蒸着フィルムなどの金属層を１２を、接着樹脂層１１を構成する溶融樹脂を押し出して、押し出しサンドラミネートにより積層する。接着樹脂層１１としてポリエチレン、ポリプロピレンなどのポリオレフィン系樹脂を用いる場合、ノーコート紙１０の接着樹脂層１１との接触面に予めアンカーコート処理を施し、良好な接着状態が得られるようにすることで、ノーコート紙１０と接着樹脂層１１との間での剥離を防止することができる。また、金属層１２の接着樹脂層１１との接触面にもアンカーコート処理を施しておくのが通常である。
【００３８】
（工程４）
上記工程３で積層した金属層１２上に押し出しラミネート又はドライラミネートによってシーラント層１３を積層し、ノーコート紙１０、接着樹脂層１１、金属層１２及びシーラント層１３とからなる基材７と、表面材８とが接着樹脂層９ａ，９ｂで熱ラミネートされた蓋材原反シートを得る。
【００３９】
（工程５）
上記工程４で得た蓋材原反シートの基材７側から湯切り孔形成用ハーフカット４を形成する。この湯切り孔形成用ハーフカット４の形成は、トムソン刃を上下に運動させながら押し切る方法で行うこともできるが、切り込み深さの精度が高いダイカットロールを用いたハーフカット加工によって行うことが好ましい。湯切り孔形成用ハーフカット４の深さは前述したとおりであり、この加工をダイカットロールを用いて行うことで、切り込みの深さ調節が容易であり、切り込みの形成精度が向上するだけでなく、蓋材原反シートを移送しながら加工することができるため、加工速度も向上させることができる。
【００４０】
また、この工程５において少なくとも湯切り孔形成用ハーフカット４の形成を行うが、その他に必要な加工、即ち表面材８の剥離する部分とその他の部分との境界の切り離し用ハーフカット５の形成、及び湯切り蓋材１全体の外形抜き（全抜き加工）なども合わせて行うことが好ましく、その組み合わせを考慮してできるだけ少ない工程数で行うようにすることが好ましい。
【００４１】
次に、図８〜図１１に基づいて本発明によって製造することができる湯切り蓋材の他の例を説明する。
【００４２】
図８は図１のＡ−Ａ位置に対応する拡大断面図、図９は図１のＢ−Ｂ位置に対応する拡大断面図、図１０は表面材を剥離した状態の図１のＡ−Ａ位置に対応する拡大断面図、図１１は表面材を剥離した状態の図１のＢ−Ｂ位置に対応する拡大断面図である。
【００４３】
本例の湯切り蓋材１は、基材７が、外面側よりノーコート紙１０、接着樹脂層１７及びシーラント層１３を順次積層したもので、表面材８が、外面側より外層１６、接着樹脂層１１及び金属層１２とを順次積層したものとなっており、この基材７のノーコート紙１０と表面材８の金属層１２間が接着樹脂層９ａ，９ｂで接着され、ノーコート紙１０と接着樹脂層９ａ間に易剥離面が形成されたものとなっている。つまり、前述した例における接着樹脂層１１及び金属層１２を表面材８側へ移動させたものとなっている。
【００４４】
上記外層１６としては、前述の第１の例における単層の表面材８と同様に、例えばポリエチレンテレフタレートや紙を用いることができる。
【００４５】
本例における湯切り孔形成用ハーフカット４、切り離し用ハーフカット５及び開封用タブ３（図１参照）は、前述した例と同様にして設けることができる。
【００４６】
本例の湯切り蓋材１は、図８及び図９に示されるように、金属層１２を含む表面材８を、接着樹脂層９とノーコート紙１０との間で基材７から剥離し、基材７の湯切り孔形成用ハーフカット４の内側部分を表面材８に随伴させて除去して湯切り孔１４を現出させるものである。本例の場合、金属層１２に湯切り孔形成用ハーフカット４を形成する必要がないので、金属層１２による高いガスバリア性及び遮光性などを得ることができる。
【００４７】
上記の例に係る湯切り蓋材１は次のようにして製造することができる。
【００４８】
（工程１）
ノーコート紙１０の原反シートを用意し、その片面に、ポリオレフィン系樹脂の接着樹脂層９ａを押し出しラミネートし、ノーコート紙１０に接着樹脂層９ａを積層する。この押し出しラミネートに際し、ノーコート紙１０の接着樹脂層９ａとの接触面にアンカーコート処理を施しておかないことによって、ノーコート紙１０と接着樹脂層９ａ間に易剥離面を形成することができる。
【００４９】
上記押し出しラミネートに際しては、ノーコート紙１０の接着樹脂層９ａとの接触側表面にコロナ放電処理を施しておき、剥離性の調整を行うことができる。コロナ放電処理は、必要な剥離強度に応じて適宜行うことができるが、剥離性を維持する上で、３．０ｋｗ／１４５０ｍｍ幅以下で行うことが好ましく、より好ましくは１．０ｋｗ／１４５０ｍｍ幅以下である。
【００５０】
一方、外層１６の原反シートと金属層１２間に接着樹脂層１１を構成する溶融樹脂を押し出し、両者を押し出しサンドラミネートして、表面材８を形成する。外層１６の接着樹脂層１１との接触面には、両者間の良好な接着性を得るために、予めアンカーコート処理、コロナ放電処理、オゾン処理などの接着性向上処理を施すこともできる。金属層１２の接着樹脂層１１との接触面には、通常、アンカーコート処理を施す。
【００５１】
また、上記のようにして得た表面材８の金属層１２面（通常、アンカーコート処理を施す）に、接着樹脂層９ｂを構成するポリオレフィン系樹脂を押し出しコーティング又はドライラミネートで積層し、接着樹脂層９ｂ付の表面材８を用意する。
【００５２】
（工程２）
上記工程１で得た接着樹脂層９ａを有するノーコート紙１０と、接着樹脂層９ｂを有する表面材８とを、接着樹脂層９ａ，９ｂ同志を向き合わせて重ね合わせ、両者を熱ラミネートする。熱ラミネートの条件は、使用する接着樹脂層９ａ，９ｂの種類に応じて適宜選択されるが、一般的に１００〜２００℃の温度と０．１〜２ＭＰａの圧力で行うことが好ましく、より好ましくは１３０〜１８０℃の温度と０．１〜１ＭＰａの圧力である。
【００５３】
（工程３）
上記工程２で得た積層体のノーコート紙１０の表面に、押し出しラミネートによって接着樹脂層１７とシーラント層１３を積層し、ノーコート紙１０及びシーラント層１３からなる基材７と、外層１６、接着樹脂層１１及び金属層１２からなる表面材８とが接着樹脂層９ａ，９ｂで熱ラミネートされた蓋材原反シートを得る。
【００５４】
（工程４）
前記第１の例における工程５と同じである。
【実施例】
【００５５】
実施例１
厚さ１２μｍのポリエチレンテレフタレート（ＰＥＴ）フィルムの片面に厚さ４０μｍのポリプロピレン共重合体（ＣＰＰ）フィルムをドライラミネートで積層した表面材と、アンカーコート処理を施すことなく厚さ１８μｍのポリプロピレン（ＰＰ）を押し出しラミネートしたノーコート紙（坪量＝１１０ｇ／ｍ2）とを、ＣＰＰとＰＰを向き合わせて、温度１６０℃、圧力０．３ＭＰａで熱ラミネートした。ＰＰの押し出しラミネートは、ノーコート紙のＰＰとの対向面に１．０ｋｗ／１４５０ｍｍ幅でコロナ放電処理を施して行った。また、押し出すＰＰは温度３１０℃、厚さ１８μｍとした。
【００５６】
得られた積層体のＰＰとノーコート紙間の接着強度をストログラフで測定（クロスヘッドスピード３００ｍｍ／ｍｉｎ）したところ、積層直後で１５５ｇ／１５ｍｍ幅、積層して１４日経過後で１６０ｇ／１５ｍｍ幅であり、不用意に剥離せず、しかも大きな力を要せずに剥離できる接着強度であった。また、剥離面を肉眼で調べたところ、ノーコート紙の表面が露出しており、毛羽立ちなどの荒れもなく、平滑で奇麗な剥離面であることが観察された。
【００５７】
実施例２
熱ラミネートの温度を１８０℃、圧力を０．５ＭＰａとした他は、実施例１と同様にして積層体を作成し、実施例１と同様の測定と観察を行った。
【００５８】
接着強度は、積層直後で１６２ｇ／１５ｍｍ幅、積層して１４日経過後で１６５ｇ／１５ｍｍ幅であり、不用意に剥離せず、しかも大きな力を要せずに剥離できる接着強度であった。また、剥離面は実施例１と同様にノーコート紙の表面が露出しており、平滑で奇麗であった。
【図面の簡単な説明】
【００５９】
【図１】本発明により製造することができる湯切り蓋材の第１の例を使用した即席食品パッケージの平面図である。
【図２】図１に示される即席食品パッケージの側面図である。
【図３】図１におけるＡ−Ａ拡大断面図である。
【図４】図１におけるＢ−Ｂ拡大断面図である。
【図５】図１に示される湯切り蓋材の表面材の一部を剥離して湯切り孔を現出させる途中段階の平面図である。
【図６】表面材を剥離した状態の図１におけるＡ−Ａ拡大断面図である。
【図７】表面材を剥離した状態の図１におけるＢ−Ｂ拡大断面図である。
【図８】本発明により製造することができる湯切り蓋材の第２の例についての図１のＡ−Ａ位置に対応する拡大断面図である。
【図９】本発明により製造することができる湯切り蓋材の第２の例についての図１のＢ−Ｂ位置に対応する拡大断面図である。
【図１０】本発明により製造することができる湯切り蓋材の第２の例についての表面材を剥離した状態の図１のＡ−Ａ位置に対応する拡大断面図である。
【図１１】本発明により製造することができる湯切り蓋材の第２の例についての表面材を剥離した状態の図１のＢ−Ｂ位置に対応する拡大断面図である。
【符号の説明】
【００６０】
１    湯切り蓋材
２    容器
３    開封用タブ
４    湯切り孔形成用ハーフカット
５    切り離し用ハーフカット
６    剥離用タブ
７    基材
８    表面材
９ａ  接着樹脂層
９ｂ  接着樹脂層
１０  ノーコート紙
１１  接着樹脂層
１２  金属層
１３  シーラント層
１４    湯切り孔
１５    切り欠き部
１６    外層
１７    接着樹脂層
【図１】
2005082166.tif 000003
【図２】
2005082166.tif 000004
【図３】
2005082166.tif 000005
【図４】
2005082166.tif 000006
【図５】
2005082166.tif 000007
【図６】
2005082166.tif 000008
【図７】
2005082166.tif 000009
【図８】
2005082166.tif 000010
【図９】
2005082166.tif 000011
【図１０】
2005082166.tif 000012
【図１１】
2005082166.tif 000013